(57)【要約】      （修正有）【課題】有機金属化学気相成長法（ＭＯＣＶＤ）による平坦な無極性｛１−１００｝ｍ面窒化ガリウムの成長方法及び装置を提供する。【解決手段】軸上（１−１００）半値全幅（ＦＷＨＭ）が、入射ビームおよび回折されたｘ線ビームにより決定される面内で無極性ＧａＮ膜のａ方向のｘ線回折により測定されたとき０．２２°もしくは、ｃ方向のｘ線回折により測定されたとき１．２°であることを特徴とする軸上ロッキング・カーブ。または、ｘ線回折により測定された非軸上（１０−１２）半値全幅が０．３８°である非軸上ロッキング・カーブにより特徴づけられた結晶品質を有する温度、圧力、およびＶ／ＩＩＩ比を用いて無極性ガリウム膜が成長する工程を含むデバイス構造。【選択図】図６
2014099616.tif 000002
【特許請求の範囲】
【請求項１】
無極性窒化ガリウム膜が成長した状態で
（１）軸上（１−１００）半値全幅（ＦＷＨＭ）が、
（ｉ）入射ビームおよび回折されたｘ線ビームにより決定される面内で前記無極性ＧａＮ膜のａ方向のｘ線回折により測定されたときわずか０．２２°である、および／または
（ｉｉ）前記入射ビームおよび回折されたｘ線ビームにより決定される面内で前記無極性ＧａＮ膜のｃ方向のｘ線回折により測定されたときわずか１．２°であることを特徴とする軸上ロッキング・カーブ、および／または
（２）ｘ線回折により測定された非軸上（１０−１２）半値全幅（ＦＷＨＭ）がわずか０．３８°である非軸上ロッキング・カーブ
により特徴づけられる結晶品質を有するような温度、圧力、およびＶ／ＩＩＩ比を用いて該無極性窒化ガリウム膜を成長する工程を含むデバイス構造を作製する方法。
【請求項２】
前記無極性窒化ガリウム膜の上面上に無極性光電子構造または電子デバイス構造を成長する工程をさらに含むことを特徴とする、請求項１に記載の方法。
【請求項３】
（ａ）有機金属化学成膜法（ＭＯＣＶＤ）を用いて基板上に第１のＩＩＩ族窒化物膜を成長する工程と、
（ｂ）少なくとも無極性｛１−１００｝ｍ面ＩＩＩ族窒化物膜を前記第１のＩＩＩ族窒化物膜上に前記ＭＯＣＶＤを用いて成長する工程とを含み、
前記無極性｛１−１００｝ｍ面ＩＩＩ族窒化物膜および前記第１のＩＩＩ族窒化物膜は異なるＩＩＩ族窒化物膜であり、
前記工程（ａ）および（ｂ）における成長は、成長した前記無極性｛１−１００｝ｍ面ＩＩＩ族窒化物膜の自乗平均根表面凹凸値が５μｍ×５μｍの範囲で２．５４ｎｍ以下となるような成長条件の下行われることを特徴とする、ＩＩＩ族窒化物エピタキシャル薄膜を成長する方法。
【請求項４】
（ａ）有機金属化学成膜法（ＭＯＣＶＤ）を用いて基板上に第１のＩＩＩ族窒化物膜を成長する工程と、
（ｂ）少なくとも無極性｛１−１００｝ｍ面ＩＩＩ族窒化物膜を前記第１のＩＩＩ族窒化物膜上に前記ＭＯＣＶＤを用いて成長する工程とを含み、
前記無極性｛１−１００｝ｍ面ＩＩＩ族窒化物膜および前記第１のＩＩＩ族窒化物膜は異なるＩＩＩ族窒化物膜であり、
前記工程（ａ）および（ｂ）における成長は、成長した状態で前記無極性｛１−１００｝ｍ面ＩＩＩ族窒化物膜の表面凹凸値が５μｍ×５μｍの範囲で０〜１５ｎｍの間となるような成長条件の下行われることを特徴とする、ＩＩＩ族窒化物エピタキシャル薄膜を成長する方法。
【請求項５】
前記工程（ａ）および（ｂ）における成長は、１０００℃〜１２７５℃の温度で行われることを特徴とする、請求項３または４に記載の方法。
【請求項６】
前記工程（ａ）および（ｂ）における成長は、最大で１２７５℃の温度で行われることを特徴とする、請求項３または４に記載の方法。
【請求項７】
前記工程（ａ）および（ｂ）における成長は５０〜７６０Ｔｏｒｒの圧力で行われ、
前記工程（ａ）における成長には４００〜５５００のＶ／ＩＩＩ比を用い、前記工程（ｂ）における成長には２００〜３０００のＶ／ＩＩＩ比を用いることを特徴とする、請求項３または４に記載の方法。
【請求項８】
前記第１の窒化物層は１１００℃〜１２７５℃の前記温度で成長した窒化アルミニウム層であり、前記無極性｛１−１００｝ｍ面ＩＩＩ族窒化物層は１０００℃〜１１６０℃の前記温度で成長した窒化ガリウムであることを特徴とする、請求項３または４に記載の方法。
【請求項９】
前記第１の窒化物膜は１０００℃〜１１６０℃の温度で成長した窒化ガリウム層であり、前記無極性｛１−１００｝ｍ面ＩＩＩ族窒化物膜は１０００℃〜１１６０℃の前記温度で成長した無極性｛１−１００｝ｍ面窒化ガリウム層からなることを特徴とする、請求項３または４に記載の方法。
【請求項１０】
請求項９に記載の方法を用いて窒化ガリウム基層上に作製されるデバイス構造。
【請求項１１】
異なるＩＩＩ族窒化物層からなり、上面を含み、
該上面がエピタキシャル成長され、
成長した該上面は平坦であり、５μｍ×５μｍの範囲で自乗平均根表面凹凸値が２．５４ｎｍ以下である無極性ｍ面ＩＩＩ族窒化物膜を含むことを特徴とするデバイス構造。
【請求項１２】
異なるＩＩＩ族窒化物層からなり、上面を有するＩＩＩ族窒化物膜を含み、
該上面がエピタキシャル成長され、
成長した該上面の５μｍ×５μｍの範囲で表面凹凸値が０〜１５ｎｍの間である無極性ｍ面ＩＩＩ族窒化物膜を含むことを特徴とするデバイス構造。
【請求項１３】
前記無極性ｍ面ＩＩＩ族窒化物膜は窒化ガリウム膜からなり、該窒化ガリウムは成長した状態で、
（１）軸上（１−１００）半値全幅（ＦＷＨＭ）が
（ｉ）入射ビームおよび回折されたｘ線ビームにより決定される面内で前記無極性ＧａＮ膜のａ方向のｘ線回折により測定されたときわずか０．２２°である、および／または
（ｉｉ）前記入射ビームおよび回折されたｘ線ビームにより決定される面内で前記無極性ＧａＮ膜のｃ方向のｘ線回折により測定されたときわずか１．２°であることを特徴とする軸上ロッキング・カーブ、および／または
（２）ｘ線回折により測定された非軸上（１０−１２）半値全幅（ＦＷＨＭ）がわずか０．３８°である非軸上ロッキング・カーブ
により特徴づけられる結晶品質を有することを特徴とする、請求項１１または１２に記載のデバイス構造。
【請求項１４】
さらに前記無極性窒化ガリウム膜の上面上の無極性光電子デバイス構造または電子デバイス構造からなることを特徴とする、請求項１３に記載のデバイス構造。
【請求項１５】
（ａ）有機金属化学気相成膜法（ＭＯＣＶＤ）を用いて１１００℃〜１２７５℃の温度、４００〜５５００のＶ／ＩＩＩ比、および５０〜７６０Ｔｏｒｒの圧力で基板上に核生成層として第１の窒化物層を成長する工程と、
（ｂ）前記ＭＯＣＶＤを用いて１０００℃〜１１６０℃の温度、２００〜３０００のＶ／ＩＩＩ比、および５０〜７６０Ｔｏｒｒの圧力で前記第１の窒化物層上に前記無極性｛１−１００｝ｍ面窒化物膜を成長する工程を含む方法を用いて前記無極性窒化ガリウム膜が作製されることを特徴とする、請求項１４に記載のデバイス構造。
【請求項１６】
前記無極性ｍ面ＩＩＩ族窒化物膜は、有機金属化学気相成膜法を用いて１０００℃〜１２７５℃の温度で前記無極性ＩＩＩ族窒化物膜を成長する工程を含む方法を用いて作製されることを特徴とする、請求項１１または１２に記載のデバイス構造。
【請求項１７】
（ａ）有機金属化学気相成膜法（ＭＯＣＶＤ）を用いて１１００℃〜１２７５℃の温度で基板上に核生成層として第１の窒化物層を成長する工程と、
（ｂ）前記ＭＯＣＶＤを用いて１０００℃〜１２７５０℃の温度で前記第１の窒化物層上に前記無極性｛１−１００｝ｍ面窒化物膜を成長する工程
を含む方法を用いて前記無極性ｍ面ＩＩＩ族窒化物膜が作製されることを特徴とする、請求項１１または１２に記載のデバイス構造。
【請求項１８】
前記第１の窒化物層は１０００℃〜１１６０℃の温度で成長された窒化ガリウム層であり、前記無極性｛１−１００｝ｍ面ＩＩＩ族窒化物膜は１０００℃〜１１６０℃の温度で成長される無極性｛１−１００｝ｍ面窒化ガリウム層からなることを特徴とする、請求項１７に記載のデバイス構造。
【請求項１９】
前記無極性ｍ面ＩＩＩ族窒化物膜が、
（ａ）有機金属化学気相成膜法（ＭＯＣＶＤ）を用いて１１００℃〜１２７５℃の温度、４００〜５５００のＶ／ＩＩＩ比、および５０〜７６０Ｔｏｒｒの圧力で基板上に第１の窒化物層を成長する工程と、
（ｂ）前記ＭＯＣＶＤを用いて１０００℃〜１２７５０℃の温度、２００〜３０００のＶ／ＩＩＩ比、および５０〜７６０Ｔｏｒｒの圧力で前記第１の窒化物層上に前記無極性｛１−１００｝ｍ面ＩＩＩ族窒化物膜を成長する工程を含む方法を用いて作製されることを特徴とする、請求項１１または１２に記載のデバイス構造。
【請求項２０】
無極性窒化物ガリウム膜の上面上に成長した無極性光電子デバイス構造または電子デバイス構造からなり、該無極性窒化ガリウム膜は、成長した状態で、
（１）軸上（１−１００）半値全幅（ＦＷＨＭ）が
（ｉ）入射ビームおよび回折されたｘ線ビームにより決定される面内で前記無極性ＧａＮ膜のａ方向のｘ線回折により測定されたときわずか０．２２°である、および／または
（ｉｉ）前記入射ビームおよび回折されたｘ線ビームにより決定される面内で前記無極性ＧａＮ膜のｃ方向のｘ線回折により測定されたときわずか１．２°であることを特徴とする軸上ロッキング・カーブ、および／または
（２）ｘ線回折により測定された非軸上（１０−１２）半値全幅（ＦＷＨＭ）がわずか０．３８°である非軸上ロッキング・カーブ
により特徴づけられる結晶品質を有することを特徴とするデバイス構造。
【発明の詳細な説明】
【技術分野】
【０００１】
関連出願の相互参照
本出願は米国特許法１１９条（ｅ）に基づいて、本発明の譲受人に譲渡された以下の同時係属の米国特許出願の利益を主張するものである。
【０００２】
ビルゲ・Ｍ．イメル（Ｂｉｌｇｅ  Ｍ．Ｉｍｅｒ）、ジェームス・Ｓ．スペック（Ｊａｍｅｓ  Ｓ．Ｓｐｅｃｋ）、およびスティーブン・Ｐ．デンバース（Ｓｔｅｖｅｎ  Ｐ．Ｄｅｎｂａａｒｓ）による米国特許仮出願第６０／６８５，９０８号、２００５年５月３１日出願、発明の名称「有機金属化学気相成長法（ＭＯＣＶＤ）による平坦な無極性｛１―１００｝ｍ面窒化ガリウムの成長（ＧＲＯＷＴＨ  ＯＦ  ＰＬＡＮＡＲＮＯＮ−ＰＯＬＡＲ  ｛１−１００｝Ｍ−ＰＬＡＮＥＧＡＬＬＩＵＭ  ＮＩＴＲＩＤＥ  ＷＩＴＨ  ＭＥＴＡＬＯＲＧＡＮＩＣ  ＣＨＥＭＩＣＡＬ  ＶＡＰＯＲ  ＤＥＰＯＳＩＴＩＯＮ  （ＭＯＣＶＤ））」、代理人整理番号３０７９４．１３６−ＵＳ−Ｐ１（２００５−５６６）
この出願は参照として本明細書中に取り込まれる。
【０００３】
この出願は本発明の譲受人に譲渡された以下の同時係属の米国特許出願と関係するものである。
【０００４】
ビルゲ・Ｍ．イメル（Ｂｉｌｇｅ  Ｍ．Ｉｍｅｒ）、ジェームス・Ｓ．スペック（Ｊａｍｅｓ  Ｓ．Ｓｐｅｃｋ）、およびスティーブン・Ｐ．デンバース（Ｓｔｅｖｅｎ  Ｐ．Ｄｅｎｂａａｒｓ）による米国実用特許出願第ｘｘ／ｘｘｘ，ｘｘｘ号、本出願と同日に出願、発明の名称「側壁を利用した選択横方向成長（ＳＬＥＯ）を用いた無極性及び半極性III族窒化物の欠陥低減（ＤＥＦＥＣＴ  ＲＥＤＵＣＴＩＯＮ  ＯＦ  ＮＯＮ−ＰＯＬＡＲ  ＡＮＤ  ＳＥＭＩ−ＰＯＬＡＲ  ＩＩＩ−ＮＩＴＲＩＤＥＳ  ＷＩＴＨ  ＳＩＤＥＷＡＬＬ  ＬＡＴＥＲＡＬ  ＥＰＩＴＡＸＩＡＬ  ＯＶＥＲＧＲＯＷＴＨ  （ＳＬＥＯ））」、代理人整理番号３０７９４．１３５−ＵＳ−Ｕｌ（２００５−５６５）。この出願は米国特許法１１９条（ｅ）に基づいて、以下の米国特許出願の利益を主張するものである。
【０００５】
ビルゲ・Ｍ．イメル、ジェームス・Ｓ．スペック、およびスティーブン・Ｐ．デンバースによる米国特許仮出願第６０／６８５，９５２号、２００５年５月３１日出願、発明の名称「一段階側壁を利用した選択横方向成長を用いた無極性窒化ガリウムの欠陥低減（ＤＥＦＥＣＴ  ＲＥＤＵＣＴＩＯＮ  ＯＦ  ＮＯＮ−ＰＯＬＡＲ  ＧＡＬＬＩＵＭ  ＮＩＴＲＩＤＥ  ＷＩＴＨ  ＳＩＮＧＬＥ−ＳＴＥＰ  ＳＩＤＥＷＡＬＬ  ＬＡＴＥＲＡＬ  ＥＰＩＴＡＸＩＡＬ  ＯＶＥＲＧＲＯＷＴＨ）」、代理人整理番号３０７９４．１３５−ＵＳ−Ｐ１（２００５−５６５）
ベンジャミン・Ａ．ハスケル（Ｂｅｎｊａｍｉｎ  Ａ．Ｈａｓｋｅｌｌ）、ポール・Ｔ．フィニ（Ｐａｕｌ  Ｔ．Ｆｉｎｉ）、松田成正（Ｓｈｉｇｅｍａｓａ  Ｍａｔｓｕｄａ）、マイケル・Ｄ．クレイブン（Ｍｉｃｈａｅｌ  Ｄ．Ｃｒａｖｅｎ）、スティーブン・Ｐ．デンバース、ジェームス・Ｓ．スペック、中村修二（Ｓｈｕｊｉ  Ｎａｋａｍｕｒａ）による米国実用特許出願第１０／５３７，３８５号、２００５年６月３日出願、発明の名称「ハイドライド気相成長法による平坦な無極性ａ面窒化ガリウムの成長（ＧＲＯＷＴＨ  ＯＦ  ＰＬＡＮＡＲ，ＮＯＮ−ＰＯＬＡＲ  Ａ−ＰＬＡＮＥ  ＧＡＬＬＩＵＭ  ＮＩＴＲＩＤＥ  ＢＹ  ＨＹＤＲＩＤＥ  ＶＡＰＯＲ  ＰＨＡＳＥ  ＥＰＩＴＡＸＹ）」、代理人整理番号３０７９４．０９４−ＵＳ−Ｗｏ（２００２−２２５−２）。上記出願は次の特許文献の優先権を主張している。
【０００６】
ベンジャミン・Ａ．ハスケル、ポール・Ｔ．フィニ、松田成正、マイケル・Ｄ．クレイブン、スティーブン・Ｐ．デンバース、ジェームス・Ｓ．スペック、中村修二による国際特許出願第ＰＣＴ／ＵＳ０３／２１９１６、２００３年７月１５日出願、発明の名称「ハイドライド気相成長法による平坦な無極性ａ面窒化ガリウムの成長（ＧＲＯＷＴＨ  ＯＦ  ＰＬＡＮＡＲ，ＮＯＮ−ＰＯＬＡＲ  Ａ−ＰＬＡＮＥ  ＧＡＬＬＩＵＭ  ＮＩＴＲＩＤＥ  ＢＹ  ＨＹＤＲＩＤＥ  ＶＡＰＯＲ  ＰＨＡＳＥ  ＥＰＩＴＡＸＹ）」、代理人整理番号３０７９４．９４−ＷＯ−Ｕ１（２００３−２２５−２）。上記出願は次の特許文献の優先権を主張している。
【０００７】
ベンジャミン・Ａ．ハスケル、ポール・Ｔ．フィニ、松田成正、マイケル・Ｄ．クレイブン、スティーブン・Ｐ．デンバース、ジェームス・Ｓ．スペック、中村修二による米国特許仮出願第６０／４３３，８４４号、２００２年１２月１６日出願、発明の名称「ハイドライド気相成長法による平坦な無極性ａ面窒化ガリウムの成長技術（ＴＥＣＨＮＩＱＵＥＦＯＲＴＨＥＧＲＯＷＴＨ  ＯＦ  ＰＬＡＮＡＲ，ＮＯＮ−ＰＯＬＡＲ  Ａ−ＰＬＡＮＥ  ＧＡＬＬＩＵＭ  ＮＩＴＲＩＤＥ  ＢＹ  ＨＹＤＲＩＤＥ  ＶＡＰＯＲ  ＰＨＡＳＥ  ＥＰＩＴＡＸＹ）」、代理人整理番号３０７９４．９４−ＵＳ−Ｐ１（２００３−２２５−１）。
【０００８】
マイケル・Ｄ．クレイブン、ジェームス・Ｓ．スペックによる米国実用特許出願第１０／４１３，６９１号、２００３年４月１５日出願、発明の名称「有機金属気相成長法により成長した無極性ａ面窒化ガリウム薄膜（ＮＯＮ−ＰＯＬＡＲ  Ａ−ＰＬＡＮＥ  ＧＡＬＬＩＵＭ  ＮＩＴＲＩＤＥＴＨＩＮＦＩＬＭＳＧＲＯＷＮＢＹＭＥＴＡＬＯＲＧＡＮＩＣＣＨＥＭＩＣＡＬＶＡＰＯＲＤＥＰＯＳＩＴＩＯＮ）」、代理人整理番号３０７９４．１００−ＵＳ−Ｕ１（２００２−２９４−２）。上記出願は次の特許文献の優先権を主張している。
【０００９】
マイケル・Ｄ．クレイブン、ステーシア・ケラー（Ｓｔａｃｉａ  Ｋｅｌｌｅｒ）、スティーブン・Ｐ．デンバース、タル・マーガリス（Ｔａｌ  Ｍａｒｇａｌｉｔｈ）、ジェームス・Ｓ．スペック、中村修二、ウメシュ・Ｋ．ミシュラ（Ｕｍｅｓｈ  Ｋ．Ｍｉｓｈｒａ）による米国特許仮出願第６０／３７２，９０９号、２００２年４月１５日出願、発明の名称「無極性窒化ガリウム・ベースの薄膜とヘテロ構造材料（ＮＯＮ−ＰＯＬＡＲ  ＧＡＬＬＩＵＭ  ＮＩＴＲＩＤＥ  ＢＡＳＥＤＴＨＩＮＦＩＬＭＳＡＮＤＨＥＴＥＲＯＳＴＲＵＣＴＵＲＥＭＡＴＥＲＩＡＬＳ）」、代理人整理番号３０７９４．９５−ＵＳ−Ｐ１（２００２−２９４／３０１／３０３）
以上全ての出願は参照として本明細書中に取り入れられる。
【背景技術】
【００１０】
１．本発明の技術分野
本発明は有機金属化学気相成長法（ＭＯＣＶＤ）を用いた平坦な無極性｛１−１００｝ｍ面窒化ガリウム（ＧａＮ）の成長に関するものである。
２．関連技術の説明
窒化ガリウム（ＧａＮ）とその３元及び４元化合物は可視光及び紫外光の高出力、高性能光電子デバイス及び電子デバイスの作製において第１の候補となる材料である。これらのデバイスは通常は分子線エピタキシー法（ＭＢＥ）、有機金属化学気相成長法（ＭＯＣＶＤ）、或いはハイドライド気相エピタキシャル成長法（ＨＶＰＥ）を含む成長技術を用いてエピタキシャル成長される。
【００１１】
所望の結晶方位を持つＧａＮを成長させるためには、基板の選択が重要である。III族窒化物成長にとって最も広く用いられる基板のいくつかにはＳｉＣ、Ａｌ2Ｏ3、およびＬｉＡｌＯ2が含まれる。さまざまな結晶方位を持つこれらの基板が市販されている。
【００１２】
図１（ａ）及び１（ｂ）は六方晶系ＧａＮにおける結晶学的方向と重要な面の概略図である。具体的には、これらの概略図は六方晶系ウルツ鉱型ＧａＮにおいて結晶学的に異なる成長方向及び重要な面を示していて、図１（ａ）は結晶学的な方位ａ１、ａ２、ａ３、ｃ、＜１０−１０＞および＜１１−２０＞を示し、図１（ｂ）はａ（１１−２０）面、ｍ（１０−１０）面およびｒ（１０−１２）面を示している。図１（ｂ）の塗りつぶされたパターンは重要な面を示すためものであり、構造中の材料を表すものではない。
【００１３】
平坦なｃ面ＧａＮは成長が安定におこなえる窓領域が広いので、成長することが比較的容易である。それ故に、ＧａＮベースのデバイスのほとんど全ては有極性ｃ軸に平行に成長される。しかしながら、ｃ面成長の結果として、各材料層には層の対向面に電子と正孔が分離してしまうという問題がある。更に、隣接層界面での歪が圧電分極を起こし、更なる電荷の分離を引き起こす。
【００１４】
図２（ａ）および２（ｂ）はこの効果を図示するものであり、バンド・ベンディングと分極の結果起こる電子正孔の分離の概略図である。ここで図２（ａ）はエネルギー（ｅＶ）対深さ（ｎｍ）のグラフであり、ｃ面量子井戸を表している。一方図２（ｂ）はエネルギー（ｅＶ）対深さ（ｎｍ）のグラフであり、無極性量子井戸を表している。
【００１５】
このような分極効果により、電子と正孔の再結合が起こる可能性が低くなるため、その結果できあがるデバイスの特性は劣る。ＧａＮ光電子デバイスにおける圧電分極効果を取り除くための可能な方法のひとつは、デバイスをＧａＮのａ−｛１１−２０｝およびｍ−｛１−１００｝面グループのような結晶の無極性面上に成長することである。そのような面はＧａ原子とＮ原子が同数ずつ含まれている電荷中性面である。
【００１６】
平坦な｛１−１００｝ｍ面ＧａＮの成長はＨＶＰＥ及びＭＢＥ法を用いて開発されてきた。しかしながら、ここに記述している本発明より以前では、平坦なｍ面ＧａＮの成長はＭＯＣＶＤでは達成されていない。
【先行技術文献】
【非特許文献】
【００１７】
【非特許文献１】Ｍｏｌｅｃｕｌａｒ−ｂｅａｍ  ｅｐｉｔａｘｙ  ｏｆ  ＧａＮ／ＡｌxＧａ1-xＮ  ｍｕｌｔｉｐｌｅ  ｑｕａｎｔｕｍ  ｗｅｌｌｓ  ｏｎ  Ｒ−ｐｌａｎｅ（１０−１２）ｓａｐｐｈｉｒｅ  ｓｕｂｓｔｒａｔｅｓ，Ｈ．Ｍ．Ｎｇ，Ａｐｐｌ．Ｐｈｙｓ．Ｌｅｔｔ．８０，４３６９（２００２）
【発明の概要】
【課題を解決するための手段】
【００１８】
本発明は、ＭＯＣＶＤを用いて平坦な無極性｛１−１００｝ｍ面ＧａＮ材料を成長することを目的とする。その方法は、成長の前に成長装置外で基板の表面から酸化物を除去するために、ｍ−ＳｉＣ基板を溶剤で洗浄して酸に浸漬する工程と、前記基板を成長装置内で熱処理する工程と、前記熱処理をした基板上に窒化アルミニウム（ＡｌＮ）核形成層を成長する工程と、ＭＯＣＶＤ技術を用いて前記核形成層上に無極性ｍ面ＧａＮエピタキシャル層を成長する工程を含む。本発明は分極電場を除去するためのｍ面ＧａＮの無極性という性質を持ち、成長中のｍ−ＧａＮが安定であるという利点を利用して、温度、圧力、前駆体の流量などの成長パラメータの選択における柔軟性をもたらすものである。
【００１９】
以下、図面を参照する。対応する部分には一貫して同じ参照番号を付与する。
【図面の簡単な説明】
【００２０】
【図１】図１（ａ）および図２（ｂ）は六方晶系ＧａＮの、関心のある結晶学的方位及び面の概略図である。
【図２】図２（ａ）および図２（ｂ）は分極の結果としてのバンド・ベンディングと電子正孔の分離の概略図である。
【図３】ｍ面ＳｉＣ上の無極性平坦なｍ面ＧａＮの、上から下までの構造的な特性を表し、関心のある結晶面が単位胞で示されている。
【図４】原子間力顕微鏡（ＡＦＭ）による５μｍ×５μｍの表面像であり、表面凹凸は２．５４ｎｍであることを示している。
【図５】軸上及び非軸上のｘ線回折ロッキング・カーブを示すグラフである。
【図６】本発明の好ましい実施形態による、ＭＯＣＶＤを用いた平坦なｍ面III族窒化物を成長するプロセス工程を示すフローチャートである。
【図７】本発明の好ましい実施形態による、図６のプロセス工程の結果を更に示す図である。
【発明を実施するための形態】
【００２１】
以下の好ましい実施形態に関する以下の説明においては、添付の図面を参照する。添付の図面は本明細書の一部を形成し、本発明が実施される特定の実施例を例示するために示すものである。本発明の技術範囲を逸脱することなしに、他の実施形態が用いられたり、構造的な変化が施されたりしてもよいことは明らかである。
【００２２】
概要
有極性［０００１］ｃ方向（Ｇａ，Ｉｎ，Ａｌ，Ｂ）Ｎ材料の成長は、主伝導方向に沿って電荷分離を引き起こす分極電界の存在によって、光デバイスの特性を低下させる。それ故に、そのような効果を除去してデバイス特性を大幅に改良するために、最近の研究はこれらの材料のａ−［１１−２０］およびｍ−［１−１００］面方向に沿った無極性方向の成長に絞られて行われている。ＧａＮのａ面及びｍ面成長はどちらもＨＶＰＥおよびＭＢＥ技術によって開拓されたが、ＭＯＣＶＤ技術についてはＧａＮの無極性ａ−｛１１−２０｝面成長しか実証されていない。しかしながら、平坦なａ面ＧａＮの成長の窓は非常に小さく、この特定の方向は圧力や前駆体の流量などの成長パラメータの変化に非常に敏感であることがわかってきた。この結果、ＭＯＣＶＤ技術でＧａＮ成長における新しい無極性方位を探索する必要が出てきた。しかしながら、ＭＯＣＶＤにおける必要な成長温度が高いので、ｍ面成長に対しては基板の入手可能性が問題であった。γ−ＬｉＡｌＯ2のような市販されている基板は、融点がＭＯＣＶＤ成長に必要な温度よりも低い。ＭＯＣＶＤ成長中に安定であるｍ−ＳｉＣ基板が市販されるようになってきたので、本発明が可能になった。本発明はＭＯＣＶＤ技術によるｍ−ＳｉＣ上のｍ−｛１−１００｝面ＧａＮの成長の最初の成功例である。
【００２３】
技術的な説明
成長の前に、ｍ面ＳｉＣ基板を水素中で熱処理する。ＧａＮ薄膜成長の前に、ＡｌＮ層を核形成層として形成する。最後にＧａＮ層をＭＯＣＶＤによって成長する。図３は単位胞の中で重要な無極性ｍ面ＧａＮ（１−１００）結晶面を示す。
【００２４】
最適な品質のｍ面ＧａＮを実現するために、ＡｌＮ層とＧａＮ層の成長に対してそれぞれ４００〜５，５００と２００〜３，０００のＶ／III比、５０〜７６０Ｔｏｒｒの間で変わる成長ガス圧、１，１００℃〜１，２７５℃、及び１，０００℃〜１，１６０℃の範囲の成長温度シリーズがテストされた。温度、リアクタ圧力及び前駆体流速のこの広い範囲内でＡｌＮおよびＧａＮともｍ面は安定であった。
【００２５】
高品質のＧａＮを得るために最適なＡｌＮ核形成層は、核形成層の厚さ１５０ｎｍのとき、１，１７５℃以上の温度、比較的低い圧力、及び約３，５００のＶ／III比にて実現された。
【００２６】
ＧａＮ層のエピタキシャル成長に関しては、最も好ましい条件は、１００Ｔｏｒｒ未満のような低圧で、１，１１０℃〜１，１６０℃の範囲の温度で、ＮＨ3の低い蒸気圧で７００未満の／III比で実現された。
【００２７】
出来上がったｍ面ＧａＮ材料の５μｍ×５μｍの原子間力顕微鏡（ＡＦＭ）表面像を図４に示す。結晶粒は＜１１−２０＞の方向に沿っていて、表面凹凸値（自乗平均根）は５μｍ×５μｍの走査範囲で約２．５４ｎｍであった。
【００２８】
図５は軸上及び非軸上ｘ線回折ロッキング・カーブを示すω（°）対カウント数／秒の図である。下の表１に示すように軸上（１−１００）半値全幅（ＦＷＨＭ）は、ａモザイク度及びｃモザイク度がそれぞれ０．２２°及び１．２°という低い値が測定された。また非軸上（１０−１２）反射はＦＷＨＭ値が０．３８°である。これらの凹凸とＦＷＨＭ値は核形成層とＧａＮエピタキシャル薄膜自体の成長条件を変えても大きくは変化しないことがわかった。
【００２９】
【表１】
2014099616.tif 000003
【００３０】
プロセス工程
図６は、本発明の好ましい実施形態によってＭＯＣＶＤ法を用いて平坦な無極性｛１−１００｝ｍ面III族窒化物のエピタキシャル薄膜を成長するためのプロセス工程を示すフローチャートである。この工程では、平坦な無極性ｍ面III族窒化物エピタキシャル薄膜は平坦なｍ面ＧａＮエピタキシャル層を含む。さらに図７は図６のプロセス工程のそれぞれの結果を示している。
【００３１】
ブロック６００は適当な基板（７００）を、成長工程のための反応装置に基板（７００）を搭載する前に基板（７００）の表面から酸化物（７０２）を除去するために、溶剤で洗浄し、かつ、例えば１：１０に希釈したＢＨＦ：ＤＩ溶液のような酸に浸漬する工程を表している。（この工程を施すことを勧めるが、省略しても結果は大きくは変わらない）。基板（７００）はｍ−ＳｉＣ、あるいは無極性ｍ面III族窒化物成長に適する他のいかなる基板をも含んでもよい。
【００３２】
ブロック６０２は成長工程の前に、基板（７００）を例えば水素中で、その場で熱処理する工程を表している。（この工程を施すことを勧めるが、省略しても結果は大きくは変わらない）。
【００３３】
ブロック６０４は基板（７００）上に核形成層（７０４）を成長するステップを表す。核形成層（７０４）は通常は窒化アルミニウム（ＡｌＮ）核形成層または中間層であるが、無極性ｍ面III族窒化物成長に適するものならどのような核形成層（７０４）をも含んでもよい。更に、核形成層（７０４）は前記熱処理ステップの後で、かつ無極性ｍ面III族窒化物の成長の前に成長される。
【００３４】
ブロック６０６はＭＯＣＶＤ法を用いて無極性ｍ面III族窒化物のエピタキシャル層（７０６）を成長するステップを表している。無極性ｍ面III族窒化物のエピタキシャル層（７０６）は通常は無極性ｍ面ＧａＮのエピタキシャル層であるが、これに限らず他の無極性ｍ面III族窒化物をも含んでもよい。更に、無極性ｍ面III族窒化物のエピタキシャル層（７０６）は前記の核形成層（７０４）上に成長してもよいし、基板（７００）自身の上に成長してもよい。
【００３５】
最終結果は無極性ｍ面III族窒化物の平坦なエピタキシャル層をもつデバイス、自立ウェーハ、基板、或いはテンプレートであることが好ましい。
【００３６】
可能な変更と変形
前記の好ましい実施形態はＡｌＮ中間層を用いてｍ−ＳｉＣ上に無極性ｍ−ＧａＮをＭＯＣＶＤ法で成長するものである。無極性ｍ面III族窒化物のエピタキシャル薄膜が形成できる適当な基板として、他には６Ｈまたは４Ｈｍ面ＳｉＣ、自立ｍ−ＧａＮ、ＬｉＧａＯ2およびＬｉＡｌＯ2があるが、これに限定されるものではない。
【００３７】
成長の前に、適当な基板は成長装置内、或いは成長装置外で多くの色々な方法で前処理を受けることができ、また全く前処理を受けない場合もある。
【００３８】
無極性エピタキシャル薄膜は、色々な条件と方法によって成長したＧａＮまたはＡｌＮのような、さまざまな異なる核形成層上、或いは裸の基板上に成長核が作られて成長する。
【００３９】
エピタキシャル薄膜は、色々な厚さのＧａＮ、ＡｌＮ、ＡｌＧａＮおよびＩｎＧａＮを含むがこれらには限定されることなく、いかなる無極性ｍ面III族窒化物材料であってもよい。
【００４０】
無極性ｍ面III族窒化物材料の成長に必要な成長パラメータの選択は反応装置ごとに変わる。
【００４１】
最後に、プロセス工程は所望のように省略されても、追加されても、或いは再構成されてもよい。
【００４２】
そのような変形は本発明の全体的な実施形態を基本的に変えるものではない。
利点と改良点
ｍ−｛１−１００｝面ＧａＮの成長はＨＶＰＥ法とＭＢＥ法では既に実験されて成功している。しかしながら、ＭＯＣＶＤ法によって高品質平坦な無極性ｍ−｛１−１００｝面ＧａＮの成長を実験して成功したのは未だかつて本発明が初めてである。
【００４３】
ＭＯＣＶＤ法を用いた平坦なｍ面ＧａＮの成長は、平坦なａ−｛１１−２０｝面ＧａＮの成長に比べて、大きな成長窓を持っていて、安定性良く成長できるという利点がある。この利点が発揮されるのは、ＡｌＮ核形成層やＧａＮエピタキシャル薄膜に対する温度や、圧力や、前駆体流量などの成長パラメータが変わったときである。
【００４４】
最適な品質のｍ面ＧａＮを実現するためには、ＡｌＮとＧａＮに対してそれぞれ、／III比としては４００〜５，５００および２００〜３，０００の範囲の値が、成長圧力としては５０〜７６０Ｔｏｒｒの範囲が、そして成長温度シリーズとして１，１００℃〜１，２７５℃および１，０００℃〜１，１６０℃の範囲が調べられた。このような条件を変更しても結晶性や表面品質に重大な影響は及ぼさなかった。これは平坦な無極性ａ面ＧａＮ薄膜の場合と異なることである。また、ａ面ＧａＮでは結晶や表面の品質が成長条件の変化を非常に受けやすく、狭い成長窓に閉じ込められる。
【００４５】
ｍ−ＧａＮの無極性の性質とあいまって、この成長の安定性の利点はIII族窒化物無極性デバイスの研究における新しい可能性をもたらす。
結論
これで本発明の好ましい実施形態の説明を終える。本発明の一つ以上の実施形態に関する上記の説明は例示と説明を目的と示された。開示の形態そのものによって本発明を包括または限定することを意図するものではない。本明細書に記述した工程に付加的な調整部分を加えるなど、本発明の本質部分から基本的に逸脱すること無しに、上記の教示に照らして多くの変更と変形が可能である。本発明の技術範囲はこの詳細説明によってではなく、本明細書に添付の請求項によってのみ限定される。
【図１】
2014099616.tif 000004
【図２】
2014099616.tif 000005
【図３】
2014099616.tif 000006
【図５】
2014099616.tif 000007
【図６】
2014099616.tif 000008
【図７】
2014099616.tif 000009
【図４】
2014099616.tif 000010